FR 2666528 A1 19920313 FR 9011256 A 19900912 f DESCRIPTION La présente invention concerne un moule céramique destiné à la coulée de pièces, notamment dans les procédés de fonderie du type à modèle perdu Elle concerne également les barbotines et le procédé utilisés pour la préparation dudit moule. Comme il est déjà bien connu, les procédés de fonderie à modèle en cire perdue utilisant un moule en céramique comportent notamment les étapes suivantes réalisation d'un modèle, généralement en cire, de la pièce à réaliser, enrobage du modèle par couches successives à partir de barbotines de compositions déterminées avec séchages intermédiaires, de manière à former ledit moule- carapace, traitement thermique ou cuisson selon des cycles déterminés de températures et durées de manière à obtenir une consolidation ou "cuisson" du moule et l'élimination du modèle, réalisation d'une opération de coulée de pièce dans le moule obtenu qui peut par exemple avoir la forme d'une "grappe" dans le cas d'une coulée simultanée de plusieurs pièces, notamment pour des applications aéronautiques telles que des aubes de moteur, particulièrement visées par l'invention, élimination du moule-carapace. Des exemples de compositions de barbotines utilisées pour la fabrication de moules-carapaces de fonderie ont été notamment décrits par EP-A-O 251 847, US-A-3 249 972, FR-A-2 348 772. On connait par ailleurs, par FR-A-2 479 044, un procédé de fonderie utilisant un modèle fusible qui est obtenu au moins en partie à partir d'une composition moussante du type mousse de polyuréthane ou mousse époxy. Un des but de l'invention est d'obtenir une solution alternative pour la fabrication de moules en matériau céramique destinés à des applications en fonderie à modèle perdu, de manière que les moules ainsi obtenus répondent aux différentes conditions de leur utilisation généralement recherchées dans ce domaine, en permettant d'obtenir des pièces coulées répondant à des critères stricts de qualité, notamment pour des applications aéronautiques telles que pièces en superalliages pour moteurs aéronautiques Un but de l'invention est également de proposer un procédé de fabrication desdits moules dans lequel les manipulations sont simplifiées et les risques de rebuts en cours d'élaboration sont réduits, tout en procurant un gain de temps dans le cycle de préparation. Un procédé de préparation d'un moule de fonderie répondant à ces conditions comporte les étapes suivantes: (a) réalisation d'une couche de contact sur un modèle du type cire, selon une technique connue en soi; (b) mise en place du modèle ainsi revêtu à l'étape (a) dans un moule de préparation reproduisant la forme extérieure du moule de coulée à obtenir; (c) introduction dans la cavité ménagée entre le modèle revêtu et ledit moule d'une barbotine céramique dont la composition est telle qu'elle forme une mousse alvéolaire cohérente qui, après expansion, remplit la cavité et adhère à la surface du modèle revêtu; (d) démoulage, après 5 à 30 minutes; (e) décirage, éliminant le modèle; (f) cuisson du moule de coulée conduisant à une consolidation par frittage. Avantageusement, la barbotine céramique utilisée à l'étape (c) du procédé de préparation de moule décrit ci-dessus peut être élaborée au choix à partir de deux séries de constituants. Selon un premier mode de réalisation, ladite barbotine céramique est constituée de: à 40 % d'un produit liant tel que le silicate de soude ou l'acide phosphorique; à 50 % d'une charge céramique réfractaire composée de produits connus en soi ou leur mélange: zircon, alumine ou mullite notamment; à 10 % d'un produit qui en présence d'un catalyseur ( 3 à 4 %) réagit en provoquant un dégagement gazeux, ce produit étant choisi notamment dans le groupe des perborates tel que le perborate de sodium et des peroxydes tel que l'eau oxygénée et le catalyseur étant du polyoxyméthylène; 2 à 3 % de produits adjuvants tels que des agents de cohésion ou des défloculants connus en soi. Selon un deuxième mode de réalisation, ladite barbotine céramique est obtenue à partir de15 à 60 % d'une charge céramique réfractaire composée de produits connus en soi ou leur mélange zircon, alumine, mullite; 2 à 3 % d'agents de cohésion, connus en soi; deux produits à base de silicone dans les proportions de 20 à 30 % chacun dont le mélange forme une mousse cohérente par dégagement gazeux et réticulation des polymères silicones. D'autres caractéristiques et avantages de l'invention seront mieux compris à la lecture de la description qui va suivre des exemples non limitatifs ci-après qui30 illustrent l'invention, en référence aux dessins annexés sur lesquels: la figure 1 représente une vue schématique en coupe d'un montage utilisé dans le procédé de préparation d'un moule de fonderie conforme à l'invention; la figure 2 montre le montage de la figure 1 lors de 1, de l'étape suivante dudit procédé. EXEMPLE 1 La réalisation d'un moule céramique de coulée de pièces en fonderie à modèle perdu comporte une première étape (a) connue en soi consistant à revêtir le modèle perdu,10 notamment en cire, d'une couche de contact, par exemple par immersion dans une barbotine à base de suspension de céramiques avec liants et adjuvants divers puis séchage et dépôt de grains de céramiques par saupoudrage. A l'étape suivante (b), schématisée sur la figure 1, le modèle 1 ainsi revêtu est placé dans un moule 2 de préparation Le modèle 1 est fixé sur un support 3 et le moule 2 de préparation reproduit la forme de la surface extérieure du moule de coulée à obtenir Ce moule 2 de20 préparation est en un matériau adapté à cet usage, par exemple en silastène ou une autre matière plastique ou un matériau composite ou métallique. A l'étape suivante (c), on prépare une barbotine céramique de composition remarquable, conforme aà l'invention et constituée de: à 40 % d'un produit liant, tel que notamment du silicate de soude ou de l'acide phosphorique; à 50 % d'une charge céramique réfractaire composée de produits connus en soi tels que zircon, alumine ou mullite ou leurs mélanges; 5 à 10 % d'un produit qui en présence d'un catalyseur ( 3 a 4 %) réagit en provoquant un fort dégagement gazeux, ce produit étant choisi dans le groupe des perborates tel que le perborate de sodium et des peroxydes tel que l'eau oxygénée, le catalyseur étant par exemple du polyoxyméthylène; 2 a 3 % de divers agents de cohésion et défloculants, connus en soi. Ces différents produits étant mélangés, la barbotine obtenue est introduite dans la cavité 4 ménagée entre le modèle revêtu 1 et le moule 2 de préparation soit par injection, soit par remplissage en la versant La réaction de dégagement gazeux produit une expansion de la mousse autour du modèle 1 tel que représenté en 5 sur la figure 2 Cette réaction s'accompagne d'un effet exothermique qui provoque la prise rapide en gel du liant et fige ainsi la structure alvéolaire obtenue qui remplit la cavité 4 et adhère sur la couche de contact revêtant le modèle 1 Un dosage précis des divers composants de la réaction permet de contrôler l'expansion de la mousse. Au bout de 5 à 15 minutes, à l'étape suivant (d) du procédé, on démoule la carapace céramique crue et durcie qui va constituer le moule de coulée. Les étapes suivantes (e) et (f) du procédé sont faites de manière classique et consistent en décirage et cuisson du moule conduisant à une consolidation par frittage On30 notera cepandant que ces opérations sont simplifiées car aucun emballage préalable n'est exigé. Les moules de coulée obtenus ont donné entière satisfaction dans leurs applications en fonderie de précision La structure alvéolaire remarquable et conforme à l'invention du moule de coulée permet notamment de contrôler la réfractarité de la carapace et ses échanges thermiques avec l'extérieur Par ailleurs, dans les étapes de sa réalisation, le moule de coulée ne présente pas de fragilité et conserve des propriétés intéressantes de résistance et de stabilité. EXEMPLE 2 Un autre exemple de réalisation peut être donné conservant les étapes du procédé de préparation d'un moule de coulée qui ont été décrites dans l'exemple 1 Les seules modifications sont apportées à l'étape (c) dudit procédé. On utilise ici deux produits à base de silicone dont le15 mélange forme une mousse cohérente par dégagement gazeux et réticulation des polymères silicones. La barbotine céramique est constituée dans ce cas à partir d'un mélange initial composé de20 à 30 % d'un des produits à base de silicone; à 60 % d'une charge céramique réfractaire de produits connus en soi tels que zircon, alumine, mullite ou leurs mélanges, 2 à 3 % de produits adjuvants du type agents de cohésion, connus en soi. On incorpore ensuite dans ce mélange le deuxième produit a base de silicone dans les mêmes proportions, de 20 à 30 % que le premier La barbotine obtenue est alors introduite, comme précédemment dans l'exemple 1, dans la cavité 4 ménagée entre le modèle revêtu 1 et le moule 2 de35 préparation, soit par injection, soit par remplissage en la versant La mousse se forme au bout de quelques minutes; elle s'expanse autour du modèle 1 en adhérant sur la couche de contact Au bout de 15 à 30 minutes, on démoule la carapace et on effectue le décirage et la cuisson du moule de coulée, à une température d'au moins 1000 'C Comme précédemment, aucun emballage préalable de la carapace n'est nécessaire Durant le traitement thermique de cuisson du moule de coulée, les composés à base de silicone du moule se transforment en silice, matière céramique réfractaire tandis que la structure alvéolaire est conservée. Ce choix alternatif des produits permettant d'obtenir un moule de coulée à base de mousse céramique à structure alvéolaire procure les mêmes avantages et la même qualité des résultats que dans l'exemple 1: non fragilité du moule et facilités de manipulations à l'état cru, contrôle de la réfractarité et des échanges thermiques avec l'extérieur, stabilité du moule. REVENDICATIONS 1 Procédé de préparation d'un moule céramique destiné à la coulée de pièces, notamment en fonderie du type à modèle perdu comportant les étapes suivantes: (a) réalisation d'une couche de contact sur un modèle du type cire, selon une technique connue en soi; (b) mise en place du modèle ainsi revêtu à l'étape (a) dans un moule de préparation reproduisant la forme extérieure du moule de coulée à obtenir; (c) introduction dans la cavité ménagée entre le modèle revêtu et ledit moule d'une barbotine céramique dont la composition est telle qu'elle forme une mousse alvéolaire cohérente qui, après expansion, remplit la cavité et adhère à la surface du modèle revêtu; (d) démoulage, après 5 à 30 minutes; (e) décirage, éliminant le modèle (f) cuisson du moule de coulée conduisant à une consolidation par frittage. 2 Barbotine céramique utilisée à l'étape (c) du procédé de préparation d'un moule de coulée conforme à la revendi- cation 1 caractérisée en ce qu'elle est constituée de: a% 40 % d'un produit liant tel que le silicate de soude ou l'acide phosphorique; à 50 % d'une charge céramique réfractaire composée de produits connus en soi ou leur mélange: zircon, alumine ou mullite notamment; 5 à 10 % d'un produit qui en présence d'un catalyseur ( 3 à 4 %) réagit en provoquant un dégagement gazeux, ce produit étant choisi notamment dans le groupe des perborates tel que le perborate de sodium et des peroxydes tel que l'eau oxygénée et le catalyseur étant du polyoxyméthylène 2 à 3 % de produits adjuvants tels que des agents de cohésion ou des défloculants connus en soi. 3 Barbotine céramique utilisée à l'étape (c) du procédé de préparation d'un moule de coulée conforme à la revendication 1, caractérisée en ce qu'elle est constituée de 40 a 60 % d'une charge céramique réfractaire composée de produits connus en soi ou leur mélange; zircon, alumine, mullite; 2 à 3 % d'agents de cohésion, connus en soi; deux produits a base de silicone dans les proportions de 20 à 30 % chacun dont le mélange forme une mousse cohérente par dégagement gazeux et réticulation des polymères silicones. 4 Procédé de préparation d'un moule céramique de coulée en fonderie à modèle perdu selon la revendication 1 dans 1 l lequel à l'étape (c) ladite barbotine céramique est introduite dans la cavité par injection. Procédé de préparation d'un moule céramique de coulée en fonderie à modèle perdu selon la revendication 1 dans lequel à l'étape (c) ladite barbotine céramique est versée dans la cavité jusqu'à remplissage. 6 Moule céramique pour la coulée de pièces en fonderie à modèle perdu obtenu par le procédé conforme à la revendication 1 caractérisé en ce qu'il présente après cuisson, au stade prêt à l'emploi, une structure15 alvéolaire uniforme.